(57)【要約】  本発明は、基材の少なくとも一面上にハードコート組成物の硬化物を含むハードコート層が形成され、上記ハードコート組成物は、イオン性帯電防止剤；及びヒドロキシエトキシ基を含有する光重合開始剤；を含み、上記ハードコート層側の表面抵抗が、１Ｅ＋９〜１Ｅ＋１２Ω／□であり、全体透過率が、８９．０％以上であることを特徴とすることにより、帯電防止性能に優れるのは勿論、透過率に優れるなど光学性能に優れており、耐スクラッチ性などの耐久性の向上及び耐屈曲性に優れていて、フレキシブルな画像表示装置への適用が可能なハードコートフィルム、これを含むウィンドウ及び画像表示装置に関する。【特許請求の範囲】
【請求項１】
基材の少なくとも一面上にハードコート組成物の硬化物を含むハードコート層が形成され、
前記ハードコート組成物は、イオン性帯電防止剤；及びヒドロキシエトキシ基を含有する光重合開始剤；を含み、
前記ハードコート層側の表面抵抗が、１Ｅ＋９〜１Ｅ＋１２Ω／□であり、
全体透過率が、８９．０％以上であることを特徴とするハードコートフィルム。
【請求項２】
前記ハードコート組成物は、透光性樹脂、溶剤及び添加剤からなる群より選択される一つ以上をさらに含むことを特徴とする請求項１に記載のハードコートフィルム。
【請求項３】
前記光重合開始剤は、２−ヒドロキシ−１−［４−（２−ヒドロキシエトキシ）フェニル］−２−メチル−１−プロパノンを含むことを特徴とする請求項１に記載のハードコートフィルム。
【請求項４】
前記イオン性帯電防止剤は、これを含むハードコート組成物の全体１００重量％に対して、０．５〜５重量％で含まれることを特徴とする請求項１に記載のハードコートフィルム。
【請求項５】
前記光重合開始剤は、これを含むハードコート組成物の全体１００重量％に対して、０．１〜１０重量％で含まれることを特徴とする請求項１に記載のハードコートフィルム。
【請求項６】
前記基材は、ポリイミド系樹脂であることを特徴とする請求項１に記載のハードコートフィルム。
【請求項７】
請求項１〜請求項６のいずれか一項に記載のハードコートフィルムを含むことを特徴とするウィンドウ。
【請求項８】
請求項７に記載のウィンドウを含むことを特徴とする画像表示装置。
【請求項９】
前記画像表示装置は、フレキシブル画像表示装置であることを特徴とする請求項８に記載の画像表示装置。
【発明の詳細な説明】
【技術分野】
【０００１】
本発明は、ハードコートフィルム及びこれを含む画像表示装置に関する。
【背景技術】
【０００２】
フレキシブル（Flexible）ディスプレイは、曲がるか折り曲げることができるディスプレイであって、様々な技術及び特許が提案されている。ディスプレイを折り曲げ可能な形態に設計する場合、広げればタブレット、折り曲げればスマートフォンとして使用できるようにして、互いに異なるサイズのディスプレイを一つの製品として使用可能である。さらに、小さなサイズのスマートフォンよりはタブレットやＴＶのようにより大きいサイズの機器の場合、折り畳んで持ち歩くことができれば、便利さが倍増することができる。
【０００３】
通常、ディスプレイの場合、最外部にディスプレイの保護のためにガラス材質のカバーウィンドウを備える。しかしながら、ガラスの場合、フレキシブルディスプレイへの適用が不可能であるので、ガラスを代替できるように、耐久性に優れたハードコートフィルムが使用されている。
【０００４】
近年、タッチ式ディスプレイの需要が高まっていて、ディスプレイ装置に直接手などを用いた接触可能性が高くなっているが、このようにディスプレイ装置の最外部に手などを用いて直接的な接触を試みる場合、静電気が発生してユーザに不便を与えることがある。また、この時に発生する静電気によって機器に異常をきたし得る問題があって、このような静電気の発生を最小限に抑えるための帯電防止性能が付加されたハードコートフィルムの開発が要求されている。
【０００５】
これに関して、大韓民国公開特許第２００３−００２５９１４号には、多官能アクリレート（Ａ）１００重量部に対して、粒径が１０〜３０ｎｍである導電性微粒子（Ｂ）５０〜４００重量部と、有機物質で表面処理したシリカ粒子、オルガノポリシロキサン、及びシリコンアクリレートからなる群より選択された少なくとも１種のシリコン化合物（Ｃ）１０〜８０重量部とを配合させてなる帯電防止ハードコート用組成物について記載されているが、これは耐屈曲性が良くなくて、最近開発されているフレキシブル画像表示装置への適用が不可能であるという問題がある。
【０００６】
また、大韓民国登録特許第１０−１０２５６６８号には、水分散型ポリウレタン樹脂固形分１００重量部；固形分を基準に０．０５〜０．５重量部の導電性高分子；１０〜６０重量部のメトキシメチルメラミン；上記メトキシメチルメラミン１００重量部に対して、０．２〜５．０重量部の有機酸；及び希釈剤を含有し、固形分の含量が０．１〜１０ｗｔ％である導電性高分子組成物について記載されているが、これは機械的強度が脆弱であってスクラッチの発生頻度が高く、製品が損傷し得るなど耐久性が良くないという問題がある。
【先行技術文献】
【特許文献】
【０００７】
大韓民国公開特許第２００３−００２５９１４号（２００３．０３．２９．）
大韓民国登録特許第１０−１０２５６６８号（２０１１．０３．２２．）
【発明の概要】
【発明が解決しようとする課題】
【０００８】
本発明は、上記のような問題を解決するためのものであって、優れた光学性能及び帯電防止性能を発現すると共に耐スクラッチ性など耐久性に優れており、耐屈曲性にも優れていて、フレキシブルな画像表示装置への適用が可能なハードコートフィルム、これを含むウィンドウ及び画像表示装置を提供することをその目的とする。
【課題を解決するための手段】
【０００９】
本発明のハードコートフィルムは、基材の少なくとも一面上にハードコート組成物の硬化物を含むハードコート層が形成され、上記ハードコート組成物は、イオン性帯電防止剤；及びヒドロキシエトキシ基を含有する光重合開始剤；を含み、上記ハードコート層側の表面抵抗が、１Ｅ＋９〜１Ｅ＋１２Ω／□であり、全体透過率が、８９．０％以上であることを特徴とする。
【００１０】
また、本発明のウィンドウは、上述したハードコートフィルムを含むことを特徴とする。
【００１１】
また、本発明の画像表示装置は、上述したウィンドウを含むことを特徴とする。
【発明の効果】
【００１２】
本発明のハードコートフィルムは、透過率に優れるなど光学性能の向上と表面抵抗を下げることで帯電防止性能を向上させることができ、耐スクラッチ性などの耐久性に優れると共に耐屈曲性にも優れていて、フレキシブルな画像表示装置への適用が可能であるという利点がある。
【００１３】
本発明のウィンドウは、上記ハードコートフィルムを含むことにより、上述したことと同一の利点がある。
【００１４】
本発明の画像表示装置は、上記ウィンドウを含むことにより、上述したことと同一の利点がある。
【発明を実施するための形態】
【００１５】
本発明において、ある部材がある部材の「上に」位置しているというとき、これは、ある部材が他の部材に直接接している場合だけでなく、両部材の間にまた別の部材が介在されている場合も含む。
【００１６】
本発明において、ある部分がある構成要素を「含む」というとき、これは特に反対の記載がない限り、他の構成要素を除くのではなく、他の構成要素をさらに含むことができるのを意味する。
【００１７】
以下、本発明についてより詳細に説明する。
＜ハードコートフィルム＞
本発明の一態様に係るハードコートフィルムは、基材の少なくとも一面上にハードコート組成物の硬化物を含むハードコート層が形成され、上記ハードコート組成物は、イオン性帯電防止剤；及びヒドロキシエトキシ基を含有する光重合開始剤；を含み、上記ハードコート層側の表面抵抗が、１Ｅ＋９〜１Ｅ＋１２Ω／□であり、全体透過率が、８９．０％以上であることを特徴とすることにより、帯電防止性能に優れるのは勿論、透過率に優れるなど光学性能に優れており、耐スクラッチ性などの耐久性の向上及び耐屈曲性に優れていて、フレキシブルな画像表示装置への適用が可能であるという利点がある。
【００１８】
このとき、上記透過率は、ハードコートフィルムを積分球式スペクトロフォトメーターＣＭ−３６００Ｄを用いて測定した値を意味する。
【００１９】
基材
本発明の一態様に係るハードコートフィルムは、基材を含む。
【００２０】
上記基材は、当業界で使用される基材であれば、特に制限なく使用されることができ、具体的に、透明性、機械的強度、熱安定性、水分遮蔽性、等方性などに優れたフィルムが使用されることができる。より具体的には、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロ系又はノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；スルホン系樹脂；ポリエーテルスルホン系樹脂；ポリエーテルエーテルケトン系樹脂；硫化ポリフェニレン系樹脂；ビニルアルコール系樹脂；塩化ビニリデン系樹脂；ビニルブチラル系樹脂；アリレート系樹脂；ポリオキシメチレン系樹脂；エポキシ系樹脂などのような熱可塑性樹脂のうち一つ以上を含むフィルムが挙げられ、上記熱可塑性樹脂のブレンド物から構成されたフィルムも使用することができる。また、（メタ）アクリル系、ウレタン系、アクリルウレタン系、エポキシ系、シリコーン系などの熱硬化性樹脂又は紫外線硬化型樹脂を含むフィルムを用いることもでき、本発明の一実施形態によれば、繰り返し曲げに対する耐久性に優れていて、フレキシブルな画像表示装置への適用がより容易になり得るポリイミド系樹脂を含むことができる。
【００２１】
ハードコート層
本発明の一態様に係るハードコートフィルムは、上述した基材の少なくとも一面上にハードコート組成物の硬化物を含むハードコート層を含む。
【００２２】
ハードコート組成物
上記ハードコート組成物は、イオン性帯電防止剤；及びヒドロキシエトキシ基を含有する光重合開始剤；を含むことにより、これを含むハードコート層の表面抵抗を本発明で要求する範囲内に調節することで帯電防止性能が向上するという利点があり、透過率に優れるだけでなく、耐スクラッチ性及び耐屈曲性にも優れるという利点がある。
【００２３】
イオン性帯電防止剤
本発明のイオン性帯電防止剤は、ハードコート層にイオン伝導性を付与することができるものであれば、当業界で使用されるものを特に制限なく使用することができる。
【００２４】
具体的に、イオン性液体、リチウム塩、４級アンモニウム塩などを含むことができるが、これに限定されるものではない。
【００２５】
上記イオン性液体は、室温で液状を示す溶融塩（イオン性化合物）を意味することができる。上記イオン性液体の陽イオンは、ピリジニウム陽イオン、ピペリジニウム陽イオン、ピロリジニウム陽イオン、ピロリン骨格を有する陽イオン、ピロール骨格を有する陽イオン、イミダゾリウム陽イオン、テトラヒドロピリミジニウム陽イオン、ジヒドロピリミジニウム陽イオン、ピラゾリウム陽イオン、ピラゾリニウム陽イオン、テトラアルキルアンモニウム陽イオン、トリアルキルスルホニウム陽イオン、テトラアルキルホスホニウムなどを含むことができる。例えば、１−エチルピリジニウム陽イオン、１−ブチルピリジニウム陽イオン、１−ヘキシルピリジニウム陽イオン、１−ブチル−３−メチルピリジニウム陽イオン、１−ブチル−４−メチルピリジニウム陽イオン、１−ヘキシル−３−メチルピリジニウム陽イオン、１−ブチル−３，４−ジメチルピリジニウム陽イオン、１，１−ジメチルピロリジニウム陽イオン、１−エチル−１−メチルピロリジニウム陽イオン、１−メチル−１−プロピルピロリジニウム陽イオン、２−メチル−１−ピロリン陽イオン、１−エチル−２−フェニルインドール陽イオン、１，２−ジメチルインドール陽イオン、１−エチルカルバゾール陽イオン、１，３−ジメチルイミダゾリウム陽イオン、１，３−ジエチルイミダゾリウム陽イオン、１−エチル−３−メチルイミダゾリウム陽イオン、１−ブチル−３−メチルイミダゾリウム陽イオン、１−ヘキシル−３−メチルイミダゾリウム陽イオン、１−オクチル−３−メチルイミダゾリウム陽イオン、１−デシル−３−メチルイミダゾリウム陽イオン、１−ドデシル−３−メチルイミダゾリウム陽イオン、１−テトラデシル−３−メチルイミダゾリウム陽イオン、１，２−ジメチル−３−プロピルイミダゾリウム陽イオン、１−エチル−２，３−ジメチルイミダゾリウム陽イオン、１−ブチル−２，３−ジメチルイミダゾリウム陽イオン、１−ヘキシル−２，３−ジメチルイミダゾリウム陽イオン、１，３−ジメチル−１，４，５，６−テトラヒドロピリミジニウム陽イオン、１，２，３−トリメチル−１，４，５，６−テトラヒドロピリミジニウム陽イオン、１，２，３，４−テトラメチル−１，４，５，６−テトラヒドロピリミジニウム陽イオン、１，２，３，５−テトラメチル−１，４，５，６−テトラヒドロピリミジニウム陽イオン、１，３−ジメチル−１，４−ジヒドロピリミジニウム陽イオン、１，３−ジメチル−１，６−ジヒドロピリミジニウム陽イオン、１，２，３−トリメチル−１，４−ジヒドロピリミジニウム陽イオン、１，２，３−トリメチル−１，６−ジヒドロピリミジニウム陽イオン、１，２，３，４−テトラメチル−１，４−ジヒドロピリミジニウム陽イオン、１，２，３，４−テトラメチル−１，６−ジヒドロピリミジニウム陽イオン、１−メチルピラゾリウム陽イオン、３−メチルピラゾリウム陽イオン、１−エチル−２−メチルピラゾリニウム陽イオン、テトラメチルアンモニウム陽イオン、テトラエチルアンモニウム陽イオン、テトラプロピルアンモニウム陽イオン、テトラブチルアンモニウム陽イオン、テトラペンチルアンモニウム陽イオン、テトラヘキシルアンモニウム陽イオン、テトラヘプチルアンモニウム陽イオン、トリエチルメチルアンモニウム陽イオン、トリブチルエチルアンモニウム陽イオン、トリメチルデシルアンモニウム陽イオン、トリオクチルメチルアンモニウム陽イオン、トリペンチルブチルアンモニウム陽イオン、トリヘキシルメチルアンモニウム陽イオン、トリヘキシルペンチルアンモニウム陽イオン、トリヘプチルメチルアンモニウム陽イオン、トリヘプチルヘキシルアンモニウム陽イオン、Ｎ，Ｎ−ジエチル−Ｎ−メチル−Ｎ−（２−メトキシエチル）アンモニウム陽イオン、グリシジルトリメチルアンモニウム陽イオン、ジアリルジメチルアンモニウム陽イオン、Ｎ，Ｎ−ジメチル−Ｎ，Ｎ−ジプロピルアンモニウム陽イオン、Ｎ，Ｎ−ジメチル−Ｎ，Ｎ−ジヘキシルアンモニウム陽イオン、Ｎ，Ｎ−ジプロピル−Ｎ，Ｎ−ジヘキシルアンモニウム陽イオン、Ｎ，Ｎ−ジメチル−Ｎ−エチル−Ｎ−プロピルアンモニウム陽イオン、Ｎ，Ｎ−ジメチル−Ｎ−エチル−Ｎ−ブチルアンモニウム陽イオン、Ｎ，Ｎ−ジメチル−Ｎ−エチル−Ｎ−ペンチルアンモニウム陽イオン、Ｎ，Ｎ−ジメチル−Ｎ−エチル−Ｎ−ヘキシルアンモニウム陽イオン、Ｎ，Ｎ−ジメチル−Ｎ−エチル−Ｎ−ヘプチルアンモニウム陽イオン、Ｎ，Ｎ−ジメチル−Ｎ−プロピル−Ｎ−ブチルアンモニウム陽イオン、Ｎ，Ｎ−ジメチル−Ｎ−プロピル−Ｎ−ペンチルアンモニウム陽イオン、Ｎ，Ｎ−ジメチル−Ｎ−プロピル−Ｎ−ヘキシルアンモニウム陽イオン、Ｎ，Ｎ−ジメチル−Ｎ−プロピル−Ｎ−ヘプチルアンモニウム陽イオン、Ｎ，Ｎ−ジメチル−Ｎ−ブチル−Ｎ−ヘキシルアンモニウム陽イオン、Ｎ，Ｎ−ジメチル−Ｎ−ブチル−Ｎ−ヘプチルアンモニウム陽イオン、Ｎ，Ｎ−ジメチル−Ｎ−ペンチル−Ｎ−ヘキシルアンモニウム陽イオン、Ｎ，Ｎ−ジメチル−Ｎ−ヘキシル−Ｎ−ヘプチルアンモニウム陽イオン、トリメチルヘプチルアンモニウム陽イオン、Ｎ，Ｎ−ジエチル−Ｎ−メチル−Ｎ−プロピルアンモニウム陽イオン、Ｎ，Ｎ−ジエチル−Ｎ−メチル−Ｎ−ペンチルアンモニウム陽イオン、Ｎ，Ｎ−ジエチル−Ｎ−メチル−Ｎ−ヘプチルアンモニウム陽イオン、Ｎ，Ｎ−ジエチル−Ｎ−プロピル−Ｎ−ペンチルアンモニウム陽イオン、トリエチルメチルアンモニウム陽イオン、トリエチルプロピルアンモニウム陽イオン、トリエチルペンチルアンモニウム陽イオン、トリエチルヘプチルアンモニウム陽イオン、Ｎ，Ｎ−ジプロピル−Ｎ−メチル−Ｎ−エチルアンモニウム陽イオン、Ｎ，Ｎ−ジプロピル−Ｎ−メチル−Ｎ−ペンチルアンモニウム陽イオン、Ｎ，Ｎ−ジプロピル−Ｎ−ブチル−Ｎ−ヘキシルアンモニウム陽イオン、Ｎ，Ｎ−ジブチル−Ｎ−メチル−Ｎ−ペンチルアンモニウム陽イオン、Ｎ，Ｎ−ジブチル−Ｎ−メチル−Ｎ−ヘキシルアンモニウム陽イオン、トリオクチルメチルアンモニウム陽イオン、Ｎ−メチル−Ｎ−エチル−Ｎ−プロピル−Ｎ−ペンチルアンモニウム陽イオン、トリメチルスルホニウム陽イオン、トリエチルスルホニウム陽イオン、トリブチルスルホニウム陽イオン、トリヘキシルスルホニウム陽イオン、ジエチルメチルスルホニウム陽イオン、ジブチルエチルスルホニウム陽イオン、ジメチルデシルスルホニウム陽イオン、テトラメチルホスホニウム陽イオン、テトラエチルホスホニウム陽イオン、テトラブチルホスホニウム陽イオン、テトラペンチルホスホニウム陽イオン、テトラヘキシルホスホニウム陽イオン、テトラヘプチルホスホニウム陽イオン、テトラオクチルホスホニウム陽イオン、トリエチルメチルホスホニウム陽イオン、トリブチルエチルホスホニウム陽イオン、トリメチルデシルホスホニウム陽イオンなどを含むことができるが、これに限定されるものではない。
【００２６】
上記イオン性液体の陰イオンとしては、イオン性液体になることを満たすものであれば、特に限定されず、例えば、Ｃｌ−、Ｂｒ−、Ｉ−、ＡｌＣ１４−、Ａｌ２Ｃ１７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、（ＨＦ）ｎ−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−などを含むことができるが、これに限定されるものではない。
【００２７】
上記イオン性液体は、上述した陽イオン成分と陰イオン成分との組合わせから適宜選択して使用されることができ、具体的に、１−ブチルピリジニウムテトラフルオロボレート、１−ブチルピリジニウムヘキサフルオロホスフェート、１−ブチル−３−メチルピリジニウムテトラフルオロボレート、１−ブチル−３−メチルピリジニウムトリフルオロメタンスルホネート、１−ブチル−３−メチルピリジニウムビス（トリフルオロメタンスルホニル）イミド、１−ブチル−３−メチルピリジニウムビス（ペンタフルオロエタンスルホニル）イミド、１−ヘキシルピリジニウムテトラフルオロボレート、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレート、１−エチル−３−メチルイミダゾリウムテトラフルオロボレート、１−エチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムペンタフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）メチド、１−ブチル−３−メチルイミダゾリウムテトラフルオロボレート、１−ブチル−３−メチルイミダゾリウムヘキサフルオロホスフェート、１−ブチル−３−メチルイミダゾリウムトリフルオロアセテート、１−ブチル−３−メチルイミダゾリウムヘプタフルオロブチレート、１−ブチル−３−メチルイミダゾリウムトリフルオロメタンスルホネート、１−ブチル−３−メチルイミダゾリウムパーフルオロブタンスルホネート、１−ブチル−３−メチルイミダゾリウムビス（トリフルオロメタンスルホニル）イミド、１−ヘキシル−３−メチルイミダゾリウムブロミド、１−ヘキシル−３−メチルイミダゾリウムクロリド、１−ヘキシル−３−メチルイミダゾリウムテトラフルオロボレート、１−ヘキシル−３−メチルイミダゾリウムヘキサフルオロホスフェート、１−ヘキシル−３−メチルイミダゾリウムトリフルオロメタンスルホネート、１−オクチル−３−メチルイミダゾリウムテトラフルオロボレート、１−オクチル−３−メチルイミダゾリウムヘキサフルオロホスフェート、１−ヘキシル−２，３−ジメチルイミダゾリウムテトラフルオロボレート、１，２−ジメチル−３−プロピルイミダゾリウムビス（トリフルオロメタンスルホニル）イミド、１−メチルピラゾリウムテトラフルオロボレート、３−メチルピラゾリウムテトラフルオロボレート、テトラヘキシルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムトリフルオロメタンスルホネート、Ｎ，Ｎ−ジエチル−Ｎ−メチル−Ｎ−（２−メトキシエチル）アンモニウムビス（トリフルオロメタンスルホニル）イミド、Ｎ，Ｎ−ジエチル−Ｎ−メチル−Ｎ−（２−メトキシエチル）アンモニウムビス（ペンタフルオロエタンスルホニル）イミド、グリシジルトリメチルアンモニウムトリフルオロメタンスルホネート、グリシジルトリメチルアンモニウムビス（トリフルオロメタンスルホニル）イミド、グリシジルトリメチルアンモニウムビス（ペンタフルオロエタンスルホニル）イミド、１−ブチルピリジニウム（トリフルオロメタンスルホニル）トリフルオロアセトアミド、１−ブチル−３−メチルピリジニウム（トリフルオロメタンスルホニル）トリフルオロアセトアミド、１−エチル−３−メチルイミダゾリウム（トリフルオロメタンスルホニル）トリフルオロアセトアミド、Ｎ，Ｎ−ジエチル−Ｎ−メチル−Ｎ−（２−メトキシエチル）アンモニウム（トリフルオロメタンスルホニル）トリフルオロアセトアミド、ジアリルジメチルアンモニウム（トリフルオロメタンスルホニル）トリフルオロアセトアミド、グリシジルトリメチルアンモニウム（トリフルオロメタンスルホニル）トリフルオロアセトアミド、Ｎ，Ｎ−ジメチル−Ｎ−エチル−Ｎ−プロピルアンモニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ペンチルアンモニウムビス（トリフルオロメタンスルホニル）イミド、Ｎ，Ｎ−ジメチル−Ｎ−エチル−Ｎ−ヘキシルアンモニウムビス（トリフルオロメタンスルホニル）イミド、Ｎ，Ｎ−ジメチル−Ｎ−エチル−Ｎ−ヘプチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ，Ｎ−ジプロピルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、Ｎ，Ｎ−ジメチル−Ｎ−プロピル−Ｎ−ヘキシルアンモニウムビス（トリフルオロメタンスルホニル）イミド、Ｎ，Ｎ−ジメチル−Ｎ−プロピル−Ｎ−ヘプチルアンモニウムビス（トリフルオロメタンスルホニル）イミド、Ｎ，Ｎ−ジメチル−Ｎ−ブチル−Ｎ−ヘキシルアンモニウムビス（トリフルオロメタンスルホニル）イミド、Ｎ，Ｎ−ジメチル−Ｎ−ブチル−Ｎ−ヘプチルアンモニウムビス（トリフルオロメタンスルホニル）イミド、Ｎ，Ｎ−ジメチル−Ｎ−ペンチル−Ｎ−ヘキシルアンモニウムビス（トリフルオロメタンスルホニル）イミド、Ｎ，Ｎ−ジメチル−Ｎ，Ｎ−ジヘキシルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリエチルプロピルアンモニウムビス（トリフルオロメタンスルホニル）イミド、トリエチルペンチルアンモニウムビス（トリフルオロメタンスルホニル）イミド、トリエチルヘプチルアンモニウムビス（トリフルオロメタンスルホニル）イミド、Ｎ，Ｎ−ジプロピル−Ｎ−メチル−Ｎ−エチルアンモニウムビス（トリフルオロメタンスルホニル）イミド、Ｎ，Ｎ−ジプロピル−Ｎ−メチル−Ｎ−ペンチルアンモニウムビス（トリフルオロメタンスルホニル）イミド、Ｎ，Ｎ−ジプロピル−Ｎ−ブチル−Ｎ−ヘキシルアンモニウムビス（トリフルオロメタンスルホニル）イミド、Ｎ，Ｎ−ジプロピル−Ｎ，Ｎ−ジヘキシルアンモニウムビス（トリフルオロメタンスルホニル）イミド、Ｎ，Ｎ−ジブチル−Ｎ−メチル−Ｎ−ペンチルアンモニウムビス（トリフルオロメタンスルホニル）イミド、Ｎ，Ｎ−ジブチル−Ｎ−メチル−Ｎ−ヘキシルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミドなどを含むことができるが、これに限定されるのではない。
【００２８】
上記リチウム塩は、具体的に、ＬｉＢｒ、ＬｉＩ、ＬｉＢＦ４、ＬｉＰＦ６、ＬｉＳＣＮ、ＬｉＣｌＯ４、ＬｉＣＦ３ＳＯ３、Ｌｉ（ＣＦ３ＳＯ２）２Ｎ、Ｌｉ（Ｃ２Ｆ５ＳＯ２）２Ｎ、Ｌｉ（ＣＦ３ＳＯ２）３Ｃなどを含むことができるが、これに限定されるものではない。
【００２９】
上記４級アンモニウム塩は、４級アンモニウム塩基を有する重合体であってもよく、上記重合体は、４級アンモニウム塩基を有する単量体と４級アンモニウム塩基を有しない単量体との共重合体であってもよい。上記共重合体は、例えば、Ｎ，Ｎ−ジアルキルアミノ基含有単量体を４級化した後、これと共重合可能な単量体と重合することにより、又はＮ，Ｎ−ジアルキルアミノ基含有単量体とこれと共重合可能な単量体とを共重合した後、得られた共重合体が有するＮ，Ｎ−ジアルキルアミノ基を４級化することで得ることができる。
【００３０】
Ｎ，Ｎ−ジアルキルアミノ基含有単量体としては、例えば、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノブチル（メタ）アクリレート、Ｎ，Ｎ−ジエチルアミノブチル（メタ）アクリレート、Ｎ，Ｎ−ジヒドロキシエチルアミノエチル（メタ）アクリレート、Ｎ，Ｎ−ジメチル（メタ）アクリルアミド、Ｎ，Ｎ−ジエチル（メタ）アクリルアミドなどを含むことができるが、これに限定されるものではない。
【００３１】
上記Ｎ，Ｎ−ジアルキルアミノ基含有単量体と共重合可能な単量体としては、例えば、（メタ）アクリル酸、又はメチル（メタ）アクリレート、エチル（メタ）アクリレート、プロピル（メタ）アクリレート、ブチル（メタ）アクリレート、２−エチルヘキシル（メタ）アクリレート、ステアリル（メタ）アクリレート、ラウリル（メタ）アクリレート、トリデシル（メタ）アクリレート、ドデシル（メタ）アクリレートなどのアルキル（メタ）アクリレート、又は２−ヒドロキシエチル（メタ）アクリレート、２−ヒドロキシプロピル（メタ）アクリレート、ヒドロキシブチル（メタ）アクリレートなどのヒドロキシアルキル（メタ）アクリレート、又はベンジル（メタ）アクリレート、シクロヘキシル（メタ）アクリレート、イソボルニル（メタ）アクリレート、ジシクロペンテニル（メタ）アクリレート、ジシクロペンテニルオキシエチル（メタ）アクリレート、グリシジル（メタ）アクリレートなどの環状構造を有するアルキル（メタ）アクリレート、又はエトキシエチル（メタ）アクリレート、ブトキシエチル（メタ）アクリレートなどのアルコキシアルキル（メタ）アクリレート、又はエチルカルビトール（メタ）アクリレート、シアノエチル（メタ）アクリレートなどの各種の（メタ）アクリレート、又はメチル（メタ）アクリルアミド、エチル（メタ）アクリルアミド、プロピル（メタ）アクリルアミド、ブチル（メタ）アクリルアミド、２−エチルヘキシル（メタ）アクリルアミド、ステアリル（メタ）アクリルアミド、ラウリル（メタ）アクリルアミド、トリデシル（メタ）アクリルアミド、ドデシル（メタ）アクリルアミドなどのアルキル（メタ）アクリルアミド、又はヒドロキシエチル（メタ）アクリルアミド、２−ヒドロキシエチル（メタ）アクリルアミド、ヒドロキシプロピル（メタ）アクリルアミド、２−ヒドロキシプロピル（メタ）アクリルアミド、ヒドロキシブチル（メタ）アクリルアミドなどのヒドロキシアルキル（メタ）アクリルアミド、又はベンジル（メタ）アクリルアミド、シクロヘキシル（メタ）アクリルアミド、イソボルニル（メタ）アクリルアミド、ジシクロペンテニル（メタ）アクリルアミド、ジシクロペンテニルオキシエチル（メタ）アクリルアミド、グリシジル（メタ）アクリルアミドなどの環状構造を有するアルキル（メタ）アクリルアミド、又はエトキシエチル（メタ）アクリルアミド、ブトキシエチル（メタ）アクリルアミドなどのアルコキシアルキル（メタ）アクリルアミド、又はエチルカルビトール（メタ）アクリルアミド、シアノエチル（メタ）アクリルアミドなどの各種の（メタ）アクリルアミド、又はスチレン、メチルスチレンなどを含むことができるが、これに限定されるのではない。
【００３２】
本発明の一実施形態によれば、上述したイオン性帯電防止剤は、これを含むハードコート組成物の全体１００重量％に対して、０．５〜５重量％で含まれることができる。上記イオン性帯電防止剤の含量が上記範囲未満で含まれる場合、帯電防止性能が十分発現されることができないおそれがあり、上記範囲を超過して含まれる場合、ハードコート層の機械的強度が低下して耐久性に問題が発生するおそれがある。
【００３３】
光重合開始剤
本発明の一態様に係る光重合開始剤は、ヒドロキシエトキシ基を含むことを特徴とすることにより、上述したイオン性帯電防止剤と共に使用されて、ハードコート層内でイオンの移動性を向上させてイオン性帯電防止剤の効果をより向上させるという利点がある。
【００３４】
上記光重合開始剤は、上述したようにヒドロキシエトキシ基を含むものであれば、当業界で使用されるものを特に制限なく使用することができ、本発明の一実施形態によれば、上記光重合開始剤は、２−ヒドロキシ−１−［４−（２−ヒドロキシエトキシ）フェニル］−２−メチル−１−プロパノンを含むことが好ましい。
【００３５】
また、本発明の光重合開始剤は、上述した開始剤以外に当技術分野で使用される光重合開始剤をさらに含むこともできるが、例えば、ヒドロキシケトン類、アミノケトン類、水素引き抜き型光開始剤などを含むことができるが、これに限定されるものではなく、これらはそれぞれ単独で又は２種以上を混合して使用することができる。
【００３６】
本発明の一実施形態によれば、上記光重合開始剤は、これを含むハードコート組成物の全体１００重量％に対して、０．１〜１０重量％で含まれることができ、好ましくは０．５〜５重量％で含まれることができる。上記光重合開始剤の含量が上記範囲未満で含まれる場合、ハードコート組成物の硬化速度が低下し、未硬化現象が発生して機械的物性が低下するおそれがあり、上記範囲を超過して含まれる場合、過硬化現象が発生して塗膜にクラックが発生するおそれがある。
【００３７】
本発明の一実施形態によれば、上記ハードコート組成物は、透光性樹脂、溶剤及び添加剤からなる群より選択される一つ以上をさらに含むことができる。
【００３８】
透光性樹脂
上記透光性樹脂は、光硬化型樹脂を意味し、上記光硬化型樹脂は、光硬化型（メタ）アクリレートオリゴマー、モノマーを含むものであってもよい。
【００３９】
上記光硬化型（メタ）アクリレートオリゴマーは、エポキシ（メタ）アクリレート、ウレタン（メタ）アクリレートなどを通常使用することができ、ウレタン（メタ）アクリレートがより好ましいが、これに限定されるものではない。ウレタン（メタ）アクリレートは分子内にヒドロキシ基を有する多官能（メタ）アクリレートとイソシアネート基を有する化合物を触媒存在下で製造することができる。上記分子内にヒドロキシ基を有する（メタ）アクリレートの具体的な例としては、２−ヒドロキシエチル（メタ）アクリレート、２−ヒドロキシイソプロピル（メタ）アクリレート、４−ヒドロキシブチル（メタ）アクリレート、カプロラクトン開環ヒドロキシアクリレート、ペンタエリスリトールトリ／テトラ（メタ）アクリレート混合物及びジペンタエリスリトールペンタ／ヘキサ（メタ）アクリレート混合物からなる群より選択される１種以上が選択されることができる。また、上記イソシアネート基を有する化合物の具体的な例としては、１，４−ジイソシアナトブタン、１，６−ジイソシアナトヘキサン、１，８−ジイソシアナトオクタン、１，１２−ジイソシアナトドデカン、１，５−ジイソシアナト−２−メチルペンタン、トリメチル−１，６−ジイソシアナトヘキサン、１，３−ビス（イソシアナトメチル）シクロヘキサン、トランス−１，４−シクロヘキセンジイソシアネート、４，４’−メチレンビス（シクロヘキシルイソシアネート）、イソホロンジイソシアネート、トルエン−２，４−ジイソシアネート、トルエン−２，６−ジイソシアネート、キシレン−１，４−ジイソシアネート、テトラメチルキシレン−１，３−ジイソシアネート、１−クロロメチル−２，４−ジイソシアネート、４，４’−メチレンビス（２，６−ジメチルフェニルイソシアネート）、４，４’−オキシビス（フェニルイソシアネート）、ヘキサメチレンジイソシアネートから誘導される３官能イソシアネート、及びトリメタンプロパノール付加物トルエンジイソシアネートからなる群より１種以上が選択されることができる。
【００４０】
上記モノマーは、通常使用するものであって、光硬化型官能基として（メタ）アクリロイル基、ビニル基、スチリル基、アリル基などの不飽和基を分子内に有するものであってもよく、その中でも（メタ）アクリロイル基がより好ましい。
【００４１】
上記（メタ）アクリロイル基を有するモノマーは、具体的な例として、ネオペンチルグリコールアクリレート、１，６−ヘキサンジオール（メタ）アクリレート、プロピレングリコールジ（メタ）アクリレート、トリエチレングリコールジ（メタ）アクリレート、ジプロピレングリコールジ（メタ）アクリレート、ポリエチレングリコールジ（メタ）アクリレート、ポリプロピレングリコールジ（メタ）アクリレート、トリメチロールプロパントリ（メタ）アクリレート、トリメチロールエタントリ（メタ）アクリレート、１，２，４−シクロヘキサンテトラ（メタ）アクリレート、ペンタグリセロールトリ（メタ）アクリレート、ペンタエリスリトールテトラ（メタ）アクリレート、ペンタエリスリトールトリ（メタ）アクリレート、ジペンタエリスリトールトリ（メタ）アクリレート、ジペンタエリスリトールペンタ（メタ）アクリレート、ジペンタエリスリトールテトラ（メタ）アクリレート、ジペンタエリスリトールヘキサ（メタ）アクリレート、トリペンタエリスリトールトリ（メタ）アクリレート、トリペンタエリスリトールヘキサトリ（メタ）アクリレート、ビス（２−ヒドロキシエチル）イソシアヌレートジ（メタ）アクリレート、ヒドロキシエチル（メタ）アクリレート、ヒドロキシプロピル（メタ）アクリレート、ヒドロキシブチル（メタ）アクリレート、イソオクチル（メタ）アクリレート、イソデキシル（メタ）アクリレート、ステアリル（メタ）アクリレート、テトラヒドロフルフリル（メタ）アクリレート、フェノキシエチル（メタ）アクリレート、イソボルネオール（メタ）アクリレートからなる群より１種以上が選択されることができる。
【００４２】
上記例示した透光性樹脂である光硬化型（メタ）アクリレートオリゴマー、モノマーは、それぞれ単独で又は２以上を組み合わせて使用することができる。
【００４３】
上記透光性樹脂の含量は、本発明で特に限定しないが、一例を挙げると、ハードコート組成物の全体１００重量部に対して、１〜８０重量部で含まれることができる。１重量部未満であれば、十分な硬度向上を図りにくく、８０重量部を超過する場合は、カールが発生することもある。
【００４４】
溶剤
上記溶剤の種類は、本発明では特に限定せず、当業界で使用されるものを制限なく使用することができる。具体的に、アルコール系（メタノール、エタノール、イソプロパノール、ブタノール、メチルセロソルブ、エチルセロソルブなど）、ケトン系（メチルエチルケトン、メチルブチルケトン、メチルイソブチルケトン、ジエチルケトン、ジプロピルケトン、シクロヘキサノンなど）、ヘキサン系（ヘキサン、ヘプタン、オクタンなど）、ベンゼン系（ベンゼン、トルエン、キシレンなど）などが挙げられるが、これに限定されるものではない。
【００４５】
このような溶剤は、ハードコート組成物の全体１００重量％の中で１０〜９５重量％で含まれることができる。もし、上記溶剤の含量が上記含量未満であれば、粘度が高くて作業性が低下するだけでなく、基材層のスウェリングを十分進行させることができず、逆に上記範囲を超過する場合には、乾燥過程で時間が多くかかり経済性が低下する問題があるので、上記範囲内で適切に使用することが好ましい。
【００４６】
添加剤
上記添加剤は、その種類を本発明で特に限定するものではないが、例えば、無機酸化物微粒子、レベリング剤などが挙げられる。
【００４７】
上記無機酸化物微粒子は、塗膜内に均一に形成されて、耐磨耗性、耐スクラッチ性、鉛筆硬度などの機械的物性を向上させることができるという利点がある。
【００４８】
上記無機酸化物微粒子は、粒径が１００ｎｍ以下のものを使用することができ、この場合、組成物内に凝集が発生する現象を防止して均一な塗膜の形成ができるようにして、機械的物性が低下することを防止することができる。
【００４９】
上記無機酸化物微粒子は、例えば、酸化ケイ素（シリカ）、酸化チタン、酸化アルミニウム、酸化亜鉛、酸化スズ、酸化ジルコニウムなどが挙げられるが、これに限定されるのではない。
【００５０】
上記レベリング剤は、シリコーン系レベリング剤、フッ素系レベリング剤及びアクリル系レベリング剤などが挙げられるが、これに限定されるものではない。このようにレベリング剤を共に含む場合、塗膜形成時に平滑性及びコーティング性の付与が可能であるという利点がある。
【００５１】
本発明の一実施形態によれば、上記ハードコート層の厚さは、５〜５０μｍであってもよく、好ましくは５〜２０μｍであってもよい。ハードコートフィルムの厚さが上記範囲未満の場合、硬度などの耐久性が低下するおそれがあり、上記範囲を超過する場合、屈曲性の問題が発生するか、薄型化が難しいおそれがある。
【００５２】
＜ウィンドウ＞
本発明の別の態様は、少なくとも一面上に上述したハードコートフィルムが備えられたウィンドウであり、上記ウィンドウは、本発明のハードコートフィルムを備えることにより、基本的に上記ウィンドウを含む画像表示装置のその他構成要素を外部衝撃又は周囲の温湿度の変化から保護できるのは勿論、透過率に優れて光学性能が向上し、低い表面抵抗によって帯電防止性能が向上するという利点がある。また、耐スクラッチ性など耐久性に優れると共に耐屈曲性にも優れていて、フレキシブルな画像表示装置への適用が可能であるという利点がある。
【００５３】
上記ウィンドウは、既存のガラス（glass）のようにリジッド（rigid）であるかスティフ（stiff）ではなく、フレキシブルな特性を有する透明基材を含むことにより、フレキシブルなものであってもよく、具体的に、ＬＣＤ、ＯＬＥＤ、ＬＥＤ、ＦＥＤなどのディスプレイやこれを用いた各種の移動通信端末機、スマートフォン又はタブレットＰＣのタッチパネル、電子ペーパーなどのカバーガラスを代替する用途又は機能性層として使用されることができる。
【００５４】
＜画像表示装置＞
本発明のまた別の態様は、上述したウィンドウを含む画像表示装置であり、上述したウィンドウを含むことにより、透過率に優れ光学性能が向上し、低い表面抵抗によって帯電防止性能が向上するという利点がある。また、耐スクラッチ性など耐久性に優れるのは勿論、耐屈曲性にも優れていて、フレキシブルであるという利点がある。
【００５５】
上記画像表示装置は、具体的に、液晶ディスプレイ（液晶表示装置；ＬＣＤ）、有機ＥＬディスプレイ（有機ＥＬ表示装置）、液晶プロジェクタ、ゲーム機用表示装置、携帯電話などの携帯端末用表示装置、デジタルカメラ用表示装置、カーナビゲーション用表示装置などの表示装置などが挙げられる。
【００５６】
上記画像表示装置は、光源などのような発光装置、導光板、本発明に係るカラーフィルターを含む液晶表示部などのように、通常画像表示装置に含まれることができるその他の構成を含むことができ、本発明でこれを限定はしない。
【実施例】
【００５７】
以下、本発明の理解を助けるために好ましい実施例を提示するが、下記実施例は、本発明を例示するものであるだけで、本発明の範疇及び技術思想の範囲内で種々の変更及び修正が可能であることは当業者にとって明らかであり、このような変形及び修正が添付の特許請求の範囲に属することも当然である。以下の実施例及び比較例において、含量を示す「％」及び「部」は、特に言及しない限り、重量基準である。
【００５８】
製造例：ハードコート組成物の製造
製造例１．
４５重量部の６官能ウレタンアクリレート（共栄社、ＵＡ−３０６Ｈ）、２重量部のイオン性液体（ＤＫＳ社、エレクセルＡＳ−８０４）、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００５９】
製造例２．
４５重量部の６官能ウレタンアクリレート（共栄社、ＵＡ−３０６Ｈ）、２重量部のイオン性液体（ＤＫＳ社、エレクセルＡＳ−１１０）、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６０】
製造例３．
４５重量部の６官能ウレタンアクリレート（共栄社、ＵＡ−３０６Ｈ）、２重量部のリチウムビス（トリフルオロメタンスルホニル）イミド、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６１】
製造例４．
４５重量部の６官能ウレタンアクリレート（共栄社、ＵＡ−３０６Ｈ）、２重量部のリチウムビス（フルオロスルホニル）イミド、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６２】
製造例５．
４５重量部の６官能ウレタンアクリレート（共栄社、ＵＡ−３０６Ｈ）、２重量部の４級アンモニウム塩（ＤＫＳ社、エレクセルＭＰ−４５７）、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６３】
製造例６．
４５重量部の６官能ウレタンアクリレート（共栄社、ＵＡ−３０６Ｈ）、２重量部のイオン性液体（ＤＫＳ社、エレクセルＡＳ−８０４）、５０重量部のメチルエチルケトン、１．４重量部の２−ヒドロキシ−１−［４−（２−ヒドロキシエトキシ）フェニル］−２−メチル−１−プロパノン、１．３重量部の１−ヒドロキシシクロヘキシルフェニルケトン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６４】
製造例７．
４１重量部の６官能ウレタンアクリレート（共栄社、ＵＡ−３０６Ｈ）、４重量部のイオン性液体（ＤＫＳ社、エレクセルＡＳ−８０４）、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６５】
製造例８．
４５重量部の６官能ウレタンアクリレート（共栄社、ＵＡ−３０６Ｈ）、２重量部のイオン性液体（ＤＫＳ社、エレクセルＡＳ−８０４）、５０重量部のメチルエチルケトン、２．７重量部の１−ヒドロキシシクロヘキシルフェニルケトン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６６】
製造例９．
４７重量部の６官能ウレタンアクリレート（共栄社、ＵＡ−３０６Ｈ）、５０重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６７】
製造例１０．
４５重量部の６官能ウレタンアクリレート（共栄社、ＵＡ−３０６Ｈ）、１０重量部のアンチモニチンオキシドナノ粒子分散液（ＭＥＫ分散液、固形分３０％）、４２重量部のメチルエチルケトン、２．７重量部の２−ヒドロキシ−１−［４−（２−ヒドロキシエトキシ）フェニル］−２−メチル−１−プロパノン、０．３重量部のシリコーン系添加剤（ＢＹＫ社、ＢＹＫ−３０７）を撹拌機を用いて配合し、ＰＰ材質のフィルターを用いて濾過して、ハードコート組成物を製造した。
【００６８】
実施例及び比較例：ハードコートフィルムの製造
実施例１．
上記製造例１のハードコート組成物を基材フィルム（ポリイミドフィルム、５０μｍ）上に硬化後の厚さが１０μｍになるようにコーティングを施した後、溶剤の乾燥及び窒素雰囲気下でＵＶ積算光量４００Ｊ／ｃｍ２を照射して、ハードコートフィルムを製造した。
【００６９】
実施例２．
上記実施例１において、製造例１のハードコート組成物の代わりに製造例２の組成物を使用したこと以外には、実施例１と同様の構成及び方法でハードコートフィルムを製造した。
【００７０】
実施例３．
上記実施例１において、製造例１のハードコート組成物の代わりに製造例３の組成物を使用したこと以外には、実施例１と同様の構成及び方法でハードコートフィルムを製造した。
【００７１】
実施例４．
上記実施例１において、製造例１のハードコート組成物の代わりに製造例４の組成物を使用したこと以外には、実施例１と同様の構成及び方法でハードコートフィルムを製造した。
【００７２】
実施例５．
上記実施例１において、製造例１のハードコート組成物の代わりに製造例５の組成物を使用したこと以外には、実施例１と同様の構成及び方法でハードコートフィルムを製造した。
【００７３】
実施例６．
上記実施例１において、製造例１のハードコート組成物の代わりに製造例６の組成物を使用したこと以外には、実施例１と同様の構成及び方法でハードコートフィルムを製造した。
【００７４】
実施例７．
上記実施例１において、製造例１のハードコート組成物の代わりに製造例７の組成物を使用したこと以外には、実施例１と同様の構成及び方法でハードコートフィルムを製造した。
【００７５】
比較例１．
上記実施例１において、製造例１のハードコート組成物の代わりに製造例８の組成物を使用したこと以外には、実施例１と同様の構成及び方法でハードコートフィルムを製造した。
【００７６】
比較例２．
上記実施例１において、製造例１のハードコート組成物の代わりに製造例９の組成物を使用したこと以外には、実施例１と同様の構成及び方法でハードコートフィルムを製造した。
【００７７】
比較例３．
上記実施例１において、製造例１のハードコート組成物の代わりに製造例１０の組成物を使用したこと以外には、実施例１と同様の構成及び方法でハードコートフィルムを製造した。
【００７８】
実験例１：耐スクラッチ性の評価
上記実施例及び比較例で製造したハードコートフィルムにおいて、ハードコート層（ハードコート組成物の硬化面）の面が上部になるように基材フィルムを透明粘着剤を用いてガラスに貼り合わせた後、スチールウール（＃００００）を用いて５００ｇ／ｃｍ２の荷重で、１０回往復摩擦させ、摩擦面を三波長ランプに透過及び反射して肉眼で観察したとき、スクラッチが視認される程度を評価した。その評価基準は下記の通りであり、結果は、下記表１に示す。
【００７９】
＜評価基準＞
○：０〜１０個のスクラッチ視認
×：１１個以上のスクラッチ視認
実験例２：透過率の測定
積分球式スペクトロフォトメーターＣＭ−３６００Ｄを用いて、上記実施例及び比較例で製造したハードコートフィルムの透過率をそれぞれ測定し、その結果を下記表１に示す。
【００８０】
実験例３：表面抵抗の測定
上記実施例及び比較例で製造したハードコートフィルムのハードコート層（ハードコート組成物の硬化面）の面の表面抵抗を、三菱表面抵抗測定器で５００Ｖ電圧を印加して測定し、その結果は下記表１に示す。
【００８１】
実験例４：耐屈曲性の評価
上記実施例及び比較例で製造したハードコートフィルムのハードコート層（ハードコート組成物の硬化面）の面が内側に折り曲げられるように曲率半径１ｍｍで２０万回繰り返してフィルムを折り曲げてから広げるテストを実施したとき、フィルムの破断有無を観察した。その評価基準は下記の通りであり、結果は下記表１に示す。
【００８２】
＜評価基準＞
○：破断未発生
×：破断発生
【００８３】
【表１】
2021526667.tif 000002
【００８４】
上記表１を参考にすれば、本発明の構成を全部含む実施例１〜７の場合、耐スクラッチ性と耐屈曲性に優れるのは勿論、透過率が８９．０％以上と光学性能に優れており、表面抵抗が低くて帯電防止性能にも優れることを確認することができた。これに対し、ヒドロキシエトキシ基を含有する光重合開始剤を含んでいない比較例１と、イオン性帯電防止剤を含んでいない比較例２の場合、帯電防止性能が低下することが確認でき、イオン性帯電防止剤以外の帯電防止剤を含む比較例３の場合、透過率が低下することが確認できた。
【国際調査報告】
2021526667.tif 000003
2021526667.tif 000004
2021526667.tif 000005
2021526667.tif 000006